ЗАЩИТНО-МЕХАНИЧЕСКОЕ ПОКРЫТИЕ МОНОЛИТНОЙ ТЕПЛОВОЙ ИЗОЛЯЦИИ
PROTECTIVE-MECHANICAL COATING OF MONOLITHIC HEAT INSULATION

Изобретение относится к промышленности строительных материалов и может быть использовано в качестве защитно-механического покрытия монолитной тепловой изоляции бесканальных тепловых сетей.
Подавляющее большинство тепловых сетей прокладывается в железобетонных каналах с подвесной теплоизоляцией из минеральной ваты. Стоимость каналов при этом достигает 35-40% от общей сметной стоимости строительства. Исходя из вышеизложенного переход на бесканальный способ прокладки удешевит строительство.
Известно защитно-механическое покрытие монолитной тепловой изоляции бесканальных тепловых сетей, состоящее из теплоизоляционного материала с защитным покрытием (О.Н.Мельников. Справочник монтажника сетей теплогазоснабжения. - Л.: Строиздат, 1980, с.149-160).
В качестве защитно-механического покрытия основного слоя теплоизоляции из армопенобетона является асбестоцементная штукатурка по сетке и гидроизоляция из термостойкого изола или рубероида. Недостатком данного вида защитно-механического покрытия является большой вес теплоизолированных труб, большой объем ручных работ по устройству вышеназванного покрытия. Это, в конечном итоге, увеличивает стоимость и трудозатраты по изготовлению теплогидроизолированных труб с монолитной тепловой изоляцией.
Наиболее близким аналогом является защитно-механическое покрытие монолитной тепловой изоляции тепловых сетей, состоящее из теплоизоляционного материала и наклеенных поверху нескольких покровных слоев рулонного материала, являющихся гидроизоляцией (А.Н.Крашенинников. Монолитная теплоизоляция из ячеистых бетонов и пластмасс. - Л.: Строиздат, Ленинградское отделение, 1971, с.81-101).
Однако, несмотря на технологичность использования, данное покрытие обладает невысокой механической прочностью и может не защитить от разрушения основной теплоизоляционный слой при монтаже и транспортировании готовых теплоизолированных труб. Применение нескольких слоев внешнего гидроизолирующего покрытия увеличивает трудоемкость производства труб и себестоимость.
Технической задачей изобретения является повышение качества защитно-механического покрытия монолитной тепловой изоляции тепловых сетей за счет увеличения прочности и гидроизоляции.
Указанная задача решается тем, что в защитно-механическом покрытии монолитной тепловой изоляции тепловых сетей, состоящем из теплоизоляционного материала и наклеенных поверху нескольких покровных слоев рулонного материала, являющихся гидроизоляцией, согласно изобретению в качестве верхнего покровного слоя используют стеклоткань, которую наклеивают на теплоизоляцию этинолевыми эмалями на основе лака этиноль с повышенным содержанием латекса СКС-65, а защитный гидроизоляционный наружный слой выполняют из композиции на основе лака этиноль с пониженным содержанием латекса СКС-65. Кроме того, в качестве верхнего слоя используют бязь. Кроме того, в качестве верхнего слоя используют мешковину. Кроме того, в качестве верхнего слоя используют техническую марлю.
Использование в качестве верхнего покровного слоя тканевых материалов (стеклоткани, или бязи, или мешковины, или технической марли), которые наклеивают на теплоизоляцию этинолевыми эмалями на основе лака этиноль с повышенным содержанием латекса СКС-65, позволяет увеличить механическую прочность теплоизолированных труб при их транспортировки к месту строительства и при монтаже в построечных условиях. Применение клеящего слоя из этинолевых эмалей на основе лака этиноль с повышенным содержанием латекса, а наружного слоя гидроизоляции из эмалей с обычным содержанием латекса позволяет уменьшить трудоемкость выполнения ручных операций и повысить прочность выпускаемых теплогидроизолированных труб с монолитной теплоизоляцией.
Использование в качестве покровного слоя различных тканевых материалов упрочняет основной теплоизоляционный слой и удешевляет, в конечном итоге, общую сметную стоимость строительства.
Защитно-механическое покрытие монолитной тепловой изоляции тепловых сетей изготавливают следующим образом.
Пример получения защитно-механическом покрытия монолитной тепловой изоляции тепловых сетей.
Для изготовления защитно-механического покрытия с применением вышеназванных материалов готовят этинолевые эмали на основе лака этиноль.
Примерный состав композиции на основе лака этиноль:
1. Клеящий состав:
- лак этиноль - 1 масс.ч.
- керамзитовая пыль - 0,45-0,5 масс.ч.
- латекс СКС-65 - 0,2 масс.ч.
2. Гидроизолирующий верхний слой:
- лак этиноль - 1 масс.ч.
- керамзитовая пыль - 0,45-0,5 масс.ч.
- латекс СКС-65 - 0,05 масс.ч.
Для получения композиций в серийный смеситель предварительно заливают этинолевые эмали согласно массовому содержанию. Затем добавляют наполнитель в виде керамзитовой пыли и смешивают для получения однородной массы. В последнюю очередь добавляют латекс и заканчивают перемешивание.
Наклеивают тканевый материал, нанося клеящий слой на теплоизоляцию, после начала отлипа этого слоя, но не позднее окончания физического отверждения.
По истечении 36-48 часов (при температуре +10-20°С) после наклейки тканевого материала поверх него наносят защитный гидроизолирующий слой из композиции с пониженным содержанием латекса, соблюдая технологию нанесения вышеназванных защитных покрытий из эмалей.
Таким образом, предлагаемая структура защитно-механического покрытия монолитной тепловой изоляции тепловых сетей позволяет повысить механическую прочность основного теплоизоляционного слоя, увеличить гидроизолирующую способность всей конструкции монолитной теплоизоляции изолированных труб и снизить общую сметную стоимость производства строительно-монтажных работ в заводских и построечных условиях.